ЗАЩИТА ПРОТИВ ОКИСЛЕНИЯ ИЗДЕЛИЙ ИЗ КОМПОЗИЦИОННОГО УГЛЕРОДОСОДЕРЖАЩЕГО МАТЕРИАЛА

1. Способ защиты от окисления детали, изготовленной из композиционного углеродсодержащего материала, имеющего открытые внутренние поры, включающий:
импрегнирование детали жидкой импрегнирующей композицией, содержащей по меньшей мере одно соединение фосфатного типа, через посредство по меньшей мере части наружной поверхности детали;
нанесение покрывающей композиции на указанную часть внешней поверхности детали, при этом покрывающая композиция содержит коллоидный раствор по меньшей мере одного огнеупорного оксида в воде, по меньшей мере одно соединение по существу боросиликатного типа в порошкообразной форме и обладающее свойствами залечивания, и по меньшей мере один борид металла в порошкообразной форме; и
осуществление термической обработки после нанесения покрывающей композиции.
2. Способ по п.1, где коллоидный раствор является щелочным.
3. Способ по п.2, в котором используют коллоидный раствор, стабилизированный основным соединением.
4. Способ по любому из пп.1-3, где покрывающая композиция включает:
от 25 до 50% водного коллоидного раствора огнеупорного оксида с концентрацией огнеупорного оксида в пределах от 25 до 50%;
от 5 до 20% порошка стекловидного соединения, по существу, боросиликатного типа;
от 30 до 60% порошка борида металла, и
возможный остаток составляет вода.
5. Способ по любому из пп.1-3, где формируют покрытие, имеющее после термической обработки толщину в пределах от 50 до 250 мкм.
6. Способ по п.5, где формируют покрытие, имеющее толщину в пределах от 50 до 100 мкм.
7. Способ по любому из пп.1-3, где первую термическую обработку проводят после импрегнирования импрегнирующей композицией, а вторую термическую обработку проводят после нанесения покрывающей композиции.
8. Способ по п.7, где вторую термическую обработку проводят в окисляющей атмосфере при высокой температуре в течение относительно короткого времени.
9. Способ по любому из пп.1-3, где коллоидный раствор содержит по меньшей мере один оксид, выбранный из оксидов кремния, титана, ванадия циркония и иттрия.
10. Способ по п.9, где коллоидный раствор представляет собой водный раствор коллоидной окиси кремния.
11. Способ по любому из пп.1-3, где порошок по меньшей мере одного борида металла включает порошок по меньшей мере одного борида, выбранного из боридов титана, ванадия, циркония и гафния.
2
12. Способ по п.4, где порошок по меньшей мере одного из боридов металла представляет собой порошок диборида титана (TiB).